(57)【要約】【課題】１度塗り部分と２度塗り部分との段差が小さく、検査工程で不良と判定されにくい、技術を提供する。【解決手段】ポリエステル樹脂と、アミノ樹脂と、エポキシ樹脂と、変性シリコーンとを含有し、前記変性シリコーンの含有量が、前記ポリエステル樹脂と前記アミノ樹脂と前記エポキシ樹脂との合計含有量（１００質量部）に対して、０．０８〜０．４２質量部であることを特徴とする、加工を伴う缶用の塗料組成物。【選択図】なし【特許請求の範囲】
【請求項１】
ポリエステル樹脂と、アミノ樹脂と、エポキシ樹脂と、変性シリコーンとを含有し、
前記変性シリコーンの含有量が、前記ポリエステル樹脂と前記アミノ樹脂と前記エポキシ樹脂との合計含有量（１００質量部）に対して、０．０８〜０．４２質量部であることを特徴とする、加工を伴う缶用の塗料組成物。
【請求項２】
前記の加工を伴う缶がネジ付缶である、請求項１に記載の塗料組成物。
【請求項３】
前記変性シリコーンは、ジメチルポリシロキサンの側鎖のメチル基の少なくとも１つが、メチル基以外の有機基で置換されたものである、請求項１又は２に記載の塗料組成物。
【請求項４】
前記有機基が、カルビノール基、ポリエーテル基、又は炭素数２以上のアルキル基である、請求項１〜３のいずれか一項に記載の塗料組成物。
【請求項５】
一方が開口した有底筒状の缶体を成形する工程と、
前記缶体の表面に、請求項１〜４のいずれか一項に記載の塗料組成物を用いて、１度塗り部分と２度塗り部分とが生じるように塗膜層を形成する工程であって、前記１度塗り部分の塗膜層の膜厚を２〜５μｍとする工程と、
前記塗膜層形成後の缶体の開口端部に加工を施す工程と、
を含むことを特徴とする加工を伴う缶の製造方法。
【請求項６】
前記加工が、缶体の開口端部に、外周にネジ部を備えた口金部を成形するための加工である、請求項５に記載の加工を伴う缶の製造方法。
【請求項７】
請求項１〜４のいずれか一項に記載の塗料組成物からなる塗膜層を有し、
前記塗膜層は、１度塗り部分と２度塗り部分とを含み、
前記１度塗り部分の塗膜層の膜厚が、２〜５μｍであることを特徴とする、加工を伴う缶。
【請求項８】
ネジ付缶である、請求項７に記載の加工を伴う缶。
【発明の詳細な説明】
【技術分野】
【０００１】
本発明は、加工を伴う缶用の塗料組成物、加工を伴う缶の製造方法、及び加工を伴う缶に関するものである。
【背景技術】
【０００２】
近年、飲料などの販売用として、ボトル缶などのネジ付缶の需要が高まっている。ネジ付缶では、キャップが着脱自在に装着されているため、一度開栓した後も、キャップを閉ることにより、ボトル缶内の内容物を密閉状態で保持することができる。そのため、自動販売機用の飲料等を中心に、ボトル缶が利用されている。
【０００３】
ボトル缶の製造工程では、金属板材から筒状の缶体が成形された後、缶体の外面塗装及び内面塗装が行われる。外面塗装では、通常、サイズ塗料による下地塗装が行われ、下地塗装の焼付・乾燥の後、印刷、外面仕上げ塗装、及びボトムリム塗装が行われる。ボトムリム塗装後は、印刷、外面仕上げ塗装、及びボトムリム塗装の焼付・乾燥が、同時に行われる。外面塗装後は、内面塗装と内面塗装の乾燥・焼付が行われる。ボトル缶は、外周にネジ部を備えた口金部を有するが、口金部の成形は、塗装工程の後に行われる。口金部成形後は、ボトル缶の洗浄が行われた後、異物、汚れ、キズ、しわ等の有無が検査され、不良と判定されたものは除去される。
【０００４】
ボトル缶における口金部の成形工程においては、ネック加工やネジ加工などの塗膜に対する負荷の高い加工が行われる。そのため、ボトル缶用塗料組成物には、成形性のよい、柔らかい塗膜が選択されることが多い。
塗装後の絞り加工等に耐え得る塗料組成物として、例えば、特許文献１には、絞り加工缶用上塗り外面塗料組成物が記載されている。特許文献１には、特定の数平均分子量を有するポリエステル樹脂と、アミノ樹脂とを含有する塗料組成物が記載されている。
【先行技術文献】
【特許文献】
【０００５】
【特許文献１】特開２００６−１３７８４６号公報
【発明の概要】
【発明が解決しようとする課題】
【０００６】
しかしながら、上記従来のボトル缶の塗装方法においては、下記の課題を有していた。
缶の塗装工程では、塗り残し部分があると加工できないことから、１度塗装した部分に、部分的にオーバーラップさせて塗装を行う。これにより生じる１度塗り部分と２度塗り部分との段差は、後の検査工程で異物として判断されることがある。また、塗装後の加工工程において、１度塗り部分と２度塗り部分との段差部分にしわが発生することがある。
【０００７】
本発明は、このような事情に鑑みてなされたものであって、１度塗り部分と２度塗り部分との段差が小さく、検査工程で不良と判定されにくい、技術を提供することを目的とする。
【課題を解決するための手段】
【０００８】
本発明の第１の態様は、ポリエステル樹脂と、アミノ樹脂と、エポキシ樹脂と、変性シリコーンとを含有し、前記変性シリコーンの含有量が、前記ポリエステル樹脂と前記アミノ樹脂と前記エポキシ樹脂との合計含有量（１００質量部）に対して、０．０８〜０．４２質量部であることを特徴とする、加工を伴う缶用の塗料組成物である。
【０００９】
本明細書において、「加工を伴う缶」とは、筒状の缶体が成形された後、缶体に対してダイネック加工、スピンフローネック加工、ネック加工、スカート加工、ネジ加工、カール／スロットル加工等の何等かの加工が行われる缶をいう。好ましい態様において、前記加工は、ネジ加工を含む。
【００１０】
第１の態様の塗料組成物は、オーバーラップ塗装を行った場合に、１度塗り部分と２度塗り部分との段差を小さく抑えることができる。また、塗装後の加工において、段差部分にしわが生じにくい。そのため、検査工程において、不良と判定されにくい。
【００１１】
好ましい態様において、第１の態様の塗料組成物が適用される缶は、ネジ付缶である。
また、好ましい態様において、前記変性シリコーンは、ジメチルポリシロキサンの側鎖のメチル基の少なくとも１つが、メチル基以外の有機基で置換されたものである。さらに、前記有機基は、カルビノール基、ポリエーテル基、又は炭素数２以上のアルキル基であることが好ましい。この場合、１度塗り部分と２度塗り部分の段差をより滑らかにすることができる。
【００１２】
本発明の第２の態様は、一方が開口した有底筒状の缶体を成形する工程と、前記缶体の表面に、第１の態様の塗料組成物を用いて、１度塗り部分と２度塗り部分とが生じるように塗膜層を形成する工程であって、前記１度塗り部分の塗膜層の膜厚を２〜５μｍとする工程と、前記塗膜層形成後の缶体の開口端部に加工を施す工程と、を含むことを特徴とする加工を伴う缶の製造方法である。
【００１３】
第２の態様の製造方法では、第１の態様の塗料組成物を用いて、塗り残しがないように、塗装済みの部分にオーバーラップさせて塗装を行う。これにより、塗膜層に１度塗り部分と２度塗り部分とが生じる。そして、１度塗り部分の塗膜層の膜厚を２〜５μｍとすることにより、１度塗り部分と２度塗り部分との段差を小さく抑えることができる。また、塗装後の加工工程において、前記段差部分にしわが生じにくい。
なお、本明細書において、「１度塗り部分」とは、塗料組成物の塗布を１回のみ行った部分であり、「２度塗り部分」とは、塗料組成物の塗布を２回行った部分である。２度塗り部分は、ロール塗装等により、１度塗り部分にオーバーラップして塗料組成物の塗布を行うことにより生じる。
【００１４】
第２の態様の製造方法において、缶体の開口端部に施される加工は、外周にネジ部を備えた口金部を成形するための加工であることが好ましい。
【００１５】
本発明の第３の態様は、第１の態様の塗料組成物からなる塗膜層を有し、前記塗膜層は、１度塗り部分と２度塗り部分とを含み、前記１度塗り部分の塗膜層の膜厚が、２〜５μｍであることを特徴とする、加工を伴う缶である。
【００１６】
第３の態様の加工を伴う缶が有する塗膜層は、第１の態様の塗料組成物からなり、１度塗り部分と２度塗り部分とを含む。１度塗り部分の塗膜層の膜厚を、２〜５μｍとすることにより、１度塗り部分と２度塗り部分との段差が小さく抑えられる。そのため、検査工程において、不良と判定されにくい。
好ましい態様において、第３の態様の缶は、ネジ付缶である。
【発明の効果】
【００１７】
本発明によれば、１度塗り部分と２度塗り部分との段差が小さく、検査工程で不良と判定されにくい、加工を伴う缶を製造することができる。
【発明を実施するための形態】
【００１８】
［塗料組成物］
本発明の第１の態様は、ポリエステル樹脂と、アミノ樹脂と、エポキシ樹脂と、変性シリコーンとを含有し、前記変性シリコーンの含有量が、前記ポリエステル樹脂と前記アミノ樹脂と前記エポキシ樹脂との合計含有量（１００質量部）に対して、０．０８〜０．４２質量部であることを特徴とする、加工を伴う缶用の塗料組成物である。
【００１９】
本態様の塗料組成物が含有する変性シリコーンは、レベリング剤としての機能を有する。レベリング剤とは、塗膜の表面調製を主目的とし、塗膜の表面張力をコントロールすることで、塗膜欠陥である泡、オレンジピール、ハジキ、ピンホール、クレーター等を発生させないようにする添加剤である。
【００２０】
本明細書において、変性シリコーンとは、以下の一般式（１）で表されるジメチルポリシロキサンにおいて、側鎖及び両末端のいずれかのメチル基が、メチル基以外の有機基で置換されたものをいう。
【００２１】
【化１】
2018070749.tif 000002
［式中、ｎは１以上の整数である。］
【００２２】
ジメチルポリシロキサンの側鎖のメチル基のいずれかが置換されたもの（以下、「側鎖型変性シリコーン」という。）は、以下の一般式（２）で表される。
【００２３】
【化２】
2018070749.tif 000003
［式中、Ｒはメチル基以外の有機基である。ｍ及びｎは、それぞれ独立に、１以上の整数である。］
【００２４】
また、ジメチルポリシロキサンの末端のメチル基のいずれか又は両方が置換されたもの（以下、「末端型変性シリコーン」という。）は、以下の一般式（３）で表される。
【００２５】
【化３】
2018070749.tif 000004
［式中、Ｒ０１及びＲ０２は、それぞれ独立に、メチル基又はメチル基以外の有機基である。ただし、Ｒ０１及びＲ０２のいずれかがメチル基のとき、他方はメチル基以外の有機基である。ｎは１以上の整数である。］
【００２６】
一般式（２）において、Ｒはメチル基以外の有機基である。また、一般式（３）において、Ｒ０１及びＲ０２は、それぞれ独立に、メチル基又はメチル基以外の有機基である。ただし、Ｒ０１及びＲ０２のいずれかがメチル基のとき、他方はメチル基以外の有機基である。Ｒ、Ｒ０１及びＲ０２のメチル基以外の有機基としては、例えば、カルビノール基、ポリエーテル基、炭素数２以上のアルキル基、アミノ基、エポキシ基、アクリロイル基、カルボキシ基、チオール基等を挙げることができる。これらの有機基は、それぞれ、カルビノール変性、ポリエーテル変性、アルキル変性、アミノ変性、エポキシ変性、アクリル変性、カルボキシ変性、メルカプト変性により、ジメチルポリシロキサンに導入することができる。本態様の塗料組成物が含有する変性シリコーンにおいて、Ｒ、Ｒ０１及びＲ０２のメチル基以外の有機基は、これらの有機基の中でも、カルビノール基、ポリエーテル基、炭素数２以上のアルキル基であることが好ましい。これらの有機基を有する変性シリコーンを用いることにより、１度塗り部分と２度塗り部分との段差を、より小さく抑えることができる。
【００２７】
本態様の塗料組成物が含有する変性シリコーンは、側鎖型変性シリコーン及び末端型変性シリコーンのいずれであってもよいが、側鎖型変性シリコーンであることが好ましい。側鎖型変性シリコーンを用いることにより、１度塗り部分と２度塗り部分との段差を、より小さく抑えることができる。
好ましい態様において、変性シリコーンは、カルビノール基、ポリエーテル基、又は炭素数２以上のアルキル基を側鎖に有する、側鎖型変性シリコーンである。
【００２８】
上記のような変性シリコーンは、市販のものを用いることができる。例えば、カルビノール基を有する側鎖型変性シリコーンの市販品としては、信越化学工業株式会社のＸ−２２−４０３９及びＸ−２２−４０１５、東レ・ダウコーニング株式会社のＳＦ８４２８等を挙げることができる。また、ポリエーテル基を有する側鎖型変性シリコーンの市販品としては、信越化学工業株式会社のＫＦ−３５１Ａ、ＫＦ−３５２Ａ、ＫＦ−３５３、ＫＦ−３５４Ｌ、ＫＦ３５５Ａ、ＫＦ６１５Ａ、ＫＦ−９４５、ＫＦ−６４０、ＫＦ−６４２、ＫＦ−６４３、ＫＦ−６４４、ＫＦ−６０２０、ＫＦ−６２０４、Ｘ−２２−４５１５、ＫＦ−６０１１、ＫＦ−６０１２、ＫＦ−６０１５、ＫＦ−６０１７、東レ・ダウコーニング株式会社のＳＨ８７００、ＳＦ８４１０、ＳＨ８４００、Ｌ−７００２、ＦＺ−２１０４、ＦＺ−７７、Ｌ−７６０４等を挙げることができる。また、炭素数２以上のアルキル基を有する側鎖型変性シリコーンの市販品としては、信越化学工業株式会社のＫＦ−４１２、ＫＦ４１３、ＫＦ−４１４、ＫＦ−４１５、ＫＦ４００３、ＫＦ−４７０１、ＫＦ４９１７、ＬＦ７２３５Ｂ、Ｘ−２２−７３２２等を挙げることができる。
【００２９】
本態様の塗料組成物が含有するポリエステル樹脂は、特に限定されず、塗料用に一般的に用いられるものを特に制限なく使用することができる。市販のものを用いてもよいし、任意の多価カルボン酸と多価アルコールを選択して重縮合反応を行うことにより合成してもよい。
【００３０】
ポリエステル樹脂の原料として使用する多価カルボン酸及び多価アルコールは、特に限定されず、分岐鎖状のものでも直鎖状のものでもよいが、直鎖状のものであることが好ましい。多価カルボン酸としては、芳香族ジカルボン酸、脂環式ジカルボン酸、及び脂肪族ジカルボン酸を例示することができる。芳香族ジカルボン酸としては、例えば、テレフタル酸、イソフタル酸、オルソフタル酸、２，６−ナフタレンジカルボン酸、５−ナトリウムスルホイソフタル酸、無水フタル酸等を挙げることができる。また、脂環式ジカルボン酸としては、例えば、テトラヒドロ無水フタル酸、ヘキサヒドロ無水フタル酸、１，４−シクロヘキサンジカルボン酸等を挙げることができる。脂肪族ジカルボン酸としては、例えば、（無水）コハク酸、フマル酸、（無水）マレイン酸、アジピン酸、セバシン酸、アゼライン酸、ハイミック酸等を挙げることができる。また、３価以上の多価カルボン酸としては、（無水）トリメリット酸、（無水）ピロメリット酸等を挙げることができる。
【００３１】
ポリエステル樹脂の原料として使用する多価アルコールとしては、エチレングリコール、ジエチレングリコール、プロピレングリコール、ネオペンチルグリコール、１，２−プロパンジオール、１，３−ブタンジオール、１，４−ブタンジオール、１，５−ペンタンジオール、１，６−ヘキサンジオール、２−ｎ−ブチル−２−エチル−１，３−プロパンジオール、２，２，４−トリメチル−１，３−ペンタンジオール、２−エチル−１，３−ヘキサンジオール、２−ジエチル−１，３−プロパンジオール、１，９−ノナンジオール、２−メチル−１，８−オクタンジオール、１，４−シクロヘキサンジメタノール、３−メチル−１，５−ペンタンジオール、ビスフェノールＡもしくはビスフェノールＦにエチレンオキサイドやプロピレンオキサイドを付加したもの、キシレングリコール、水添ビスフェノールＡ等の脂肪族二価アルコールを挙げることができる。また、３価以上の多価アルコールとしては、トリメチロールエタン、トリメチロールプロパン、グリセリン、ペンタエリスリトール等を挙げることができる。
【００３２】
ポリエステル樹脂の好適な具体例としては、多価カルボン酸として、テレフタル酸及び２，６−ナフタレンジカルボン酸、多価アルコールとして、エチレングリコール及びプロピレングリコールを組み合わせたもの等を挙げることができる。
【００３３】
本態様の塗料組成物が含有するアミノ樹脂は、特に限定されず、塗料用に一般的に用いられるものを特に制限なく使用することができる。アミノ樹脂としては、例えば、尿素、メラミン、ベンゾグアナミン、アセトグアナミン、ステログアナミン、スピログアナミン、ジシアンジアミド等のアミノ成分と、ホルムアルデヒド、パラホルムアルデヒド、アセトアルデヒド、ベンツアルデヒド等のアルデヒド成分との反応によって得られるメチロール化アミノ樹脂を挙げることができる。これらのメチロール化アミノ樹脂のうち、好ましい例としては、メラミン又はベンゾグアナミンを使用したアミノ樹脂を挙げることができる。これらのアミノ樹脂は、１種を単独で用いてもよく、２種以上を併用して用いてもよい。
【００３４】
また、アミノ樹脂は市販のものを用いることもできる。使用可能なアミノ樹脂の市販品としては、日立化成株式会社のメランシリーズ等が挙げられる。
【００３５】
本態様の塗料組成物が含有するエポキシ樹脂は、特に限定されず、塗料用に一般的に用いられるものを特に制限なく使用することができる。エポキシ樹脂としては、例えば、ビスフェノール型エポキシ樹脂及びノボラック型エポキシ樹脂、並びに前記エポキシ樹脂中のエポキシ基又は水酸基に各種変性剤を反応させた変性エポキシ樹脂等を挙げることができる。ビスフェノール型エポキシ樹脂としては、例えば、ビス（４−ヒドロキシフェニル）メタン［ビスフェノールＦ］、１，１−ビス（４−ヒドロキシフェニル）エタン、２，２−ビス（４−ヒドロキシフェニル）プロパン［ビスフェノールＡ］、２，２−ビス（４−ヒドロキシフェニル）ブタン［ビスフェノールＢ］、ビス（４−ヒドロキシフェニル）−１，１−イソブタン、ビス（４−ヒドロキシ−ｔｅｒｔ−ブチル−フェニル）−２，２−プロパン、ｐ−（４−ヒドロキシフェニル）フェノール、オキシビス（４−ヒドロキシフェニル）、スルホニルビス（４−ヒドロキシフェニル）、４，４´−ジヒドロキシベンゾフェノン、ビス（２−ヒドロキシナフチル）メタン等をビスフェノールとして使用したものを挙げることができる。ビスフェノールは、１種を単独で用いてもよく、２種以上を併用して用いてもよい。
【００３６】
また、ノボラック型エポキシ樹脂としては、例えば、フェノールノボラック型エポキシ樹脂、クレゾールノボラック型エポキシ樹脂、及び分子内に多数のエポキシ基を有するフェノールグリオキザール型エポキシ樹脂等を挙げることができる。
【００３７】
変性エポキシ樹脂としては、上記ビスフェノール型エポキシ樹脂又はノボラック型エポキシ樹脂に、例えば、乾性油脂肪酸を反応させたエポキシエステル樹脂、アクリル酸又はメタクリル酸などを含有する重合性不飽和モノマー成分を反応させたエポキシアクリレート樹脂、イソシアネート化合物を反応させたウレタン変性エポキシ樹脂、上記ビスフェノール型エポキシ樹脂、ノボラック型エポキシ樹脂又は前記各種変性エポキシ樹脂中のエポキシ基にアミン化合物を反応させて、アミノ基又は４級アンモニウム塩を導入したアミン変性エポキシ樹脂等を挙げることができる。
【００３８】
エポキシ樹脂は市販のものを用いることもできる。使用可能なエポキシ樹脂の市販品としては、三菱化学株式会社のｊＥＲ（登録商標）シリーズ等が挙げられる。
【００３９】
本態様の塗料組成物において、変性シリコーンの含有量は、塗料組成物中のポリエステル樹脂とアミノ樹脂とエポキシ樹脂との合計含有量（以下、「樹脂含有量」という。）１００質量部に対して、０．０８〜０．４２質量部である。変性シリコーンの含有量が、樹脂含有量１００質量部に対して、０．０８質量部未満であると、１度塗り部分と２度塗り部分との段差が３μｍ以上となり、検査工程において不良と判定される確率が高くなる。また、変性シリコーンの含有量が、樹脂含有量１００質量部に対して、０．４２質量部を超えると、塗膜がインクをはじきやすくなるため、塗膜上への印字が困難となる。
【００４０】
本態様の塗料組成物において、ポリエステル樹脂の含有量は、塗料組成物中の全樹脂成分の合計質量を１００質量％としたとき、５０〜８０質量％程度とすることができ、６０〜７０質量％程度であることが好ましい。また、本態様の塗料組成物において、アミノ樹脂とエポキシ樹脂の含有量は、特に限定されないが、塗料組成物中の全樹脂成分の合計質量を１００質量％としたとき、例えば、アミノ樹脂を５〜４０質量％程度、エポキシ樹脂を１〜３０質量％程度とすることができる。アミノ樹脂の含有量は、２５〜３０質量％程度であることが好ましく、エポキシ樹脂の含有量は、４〜１０質量％程度であることが好ましい。
【００４１】
なお、本態様の塗料組成物において、ポリエステル樹脂、アミノ樹脂、及びエポキシ樹脂を合わせた樹脂成分量は、塗料組成物全体に対して、例えば、３０〜７０質量％程度、好ましくは４０〜６０質量％程度とすることができる。
【００４２】
本態様の塗料組成物は、上記ポリエステル樹脂、アミノ樹脂、及びエポキシ樹脂のほかに、これらの樹脂成分を溶解するための溶剤や各種添加剤等を含有することができる。
【００４３】
樹脂成分を溶解するための溶剤は、樹脂成分を溶解可能なものであれば、特に制限なく使用することができる。溶剤は、例えば、芳香族炭化水素系溶剤、脂肪族炭化水素系溶剤、エステル系溶剤、エーテル系溶剤、アルコール系溶剤、ケトン系溶剤、セロソルブ系溶剤等であってよい。芳香族炭化水素系溶剤としては、例えば、トルエン、キシレン、ソルベッソ１００、ソルベッソ１５０等を挙げることができる。脂肪族炭化水素系溶剤としては、例えば、ヘキサン、ヘプタン、オクタン、デカン等を挙げることができる。エステル系溶剤としては、例えば、酢酸メチル、酢酸エチル、酢酸イソプロピル、酢酸ブチル、酢酸アミル、ギ酸エチル、プロピオン酸ブチル、セロソルブアセテート等を挙げることができる。エーテル系溶剤としては、例えば、ジオキサン、ジエチルエーテル、テトラヒドロフラン等を挙げることができる。アルコール系溶剤としては、例えば、メタノール、エタノール、プロパノール、ブタノール、２−エチルヘキサノール、エチレングリコール等を挙げることができる。ケトン系溶剤としては、例えば、アセトン、メチルエチルケトン、シクロヘキサノン等を挙げることができる。セロソルブ系溶剤としては、例えば、エチルセロソルブ、ブチルセロソルブ、ブチルカルビトール等を挙げることができる。これらの溶剤は、１種を単独で使用してもよく、２種以上を併用して用いてもよい。
【００４４】
溶剤の好ましい具体例としては、例えば、芳香族炭化水素系溶剤、アルコール系溶剤、セロソルブ系溶剤、及びこれらの２種以上を混合した混合溶剤等を挙げることができる。より具体的には、ブチルカルビトール、ブチルセロソルブ、ソルベッソ１００、ソルベッソ１５０、及びノルマルブタノールの混合溶剤を例示することができる。これらの溶剤の混合比率としては、溶剤全体を１００質量％とした場合、例えば、ブチカルビトール１〜３質量％、ブチルセルソルブ１５〜５０質量％、ソルベッソ１００  ５〜５０質量％、ソルベッソ１５０  １５〜６０質量％、ノルマルブタノール２〜１０質量％を挙げることができる。
【００４５】
本態様の塗料組成物に含有させることができる添加剤は、特に限定されず、塗料用に一般的に用いられる添加剤を特に制限なく使用することができる。添加剤としては、例えば、潤滑性付与剤や硬化促進剤等を挙げることができる。
【００４６】
潤滑性付与剤は、ワックス系潤滑性付与剤や、変性シリコーン以外のシリコーン系潤滑付与剤が挙げられる。また、ワックス系のものとシリコーン系のものとを併用してもよい。ワックス系の潤滑性付与剤は、天然ワックスと合成ワックスのいずれであってもよい。天然ワックスとしては、例えば、ラノリン、ミツロウ、鯨ロウ等の動物系ワックス、カルナバワックス、キャンデリラワックス、ライスワックス等の植物系ワックス、パラフィンワックス、マイクロクリスタリンワックス、モンタンワックス等の鉱物系ワックス等を挙げることができる。また、合成ワックスとしては、ポリオレフィン系ワックス、シリコーン系ワックス、フッ素系ワックス、及びポリオール化合物と脂肪酸とのエステル化物等を挙げることができる。
また、シリコーン系の潤滑性付与剤としては、ジメチルポリシロキサン、メチルフェニポリシロキサン、メチルハイドロジェンポリシロキサン等を例示することができる。
【００４７】
好ましい潤滑付与剤としては、シリコーン系潤滑付与剤、ポリエチレン等のポリオレフィン系ワックス、フッ素系ワックス、カルナバワックス、マイクロクリスタリンワックス、ラノリンワックス等を例示できる。これらの潤滑付与剤の添加量は特に限定されず、任意の添加量とすることができる。潤滑付与剤の添加量の具体例としては、例えば、塗料組成物中の樹脂成分全体の合計質量（１００質量部）に対して、ラノリン０．１〜０．３質量部、ポリエチレン０．４〜０．８質量部、フッ素０．１質量部、マイクロクリスタリン０．２〜０．６質量部、シリコーン０．０５〜０．１５質量部等を挙げることができる。
【００４８】
硬化促進剤としては、例えば、ｐ−トルエンスルホン酸、ドデシルベンゼンスルホン酸、ジノニルナフタレンジスルホン酸、リン酸等の酸触媒、及び前記酸触媒をアミンブロックしたもの等を挙げることができる。
【００４９】
本態様の塗料組成物は、上記ポリエステル樹脂、アミノ樹脂、エポキシ樹脂、及び変性シリコーンを溶剤に溶解し、適宜各種添加剤を添加して混合することにより、調製することができる。
【００５０】
本態様の塗料組成物は、加工を伴う缶の塗装に使用することができる。本態様の塗料組成物は、加工による塗膜への負荷が高い、ネジ付缶の塗装に特に適している。また、本態様の塗料組成物は、外面仕上げ塗装時の上塗り外面塗料組成物として好適である。
【００５１】
本態様の塗料組成物によれば、加工を伴う缶の塗装において、１度塗り部分と２度塗り部分とが生じた場合であっても、１度塗り部分と２度塗り部分との段差を小さく（例えば、３μｍ未満）抑えることができる。また、塗装後に缶に加工を施した場合であっても、１度塗り部分と２度塗り部分との段差部分にしわが生じにくい。そのため、検査工程において不良と判定される確率が低くなる。
【００５２】
［加工を伴う缶の製造方法］
本発明の第２の態様は、一方が開口した有底筒状の缶体を成形する工程（以下、「工程（ａ）」という。）と、前記缶体の表面に、第１の態様の塗料組成物を用いて、１度塗り部分と２度塗り部分とが生じるように塗膜層を形成する工程であって、前記１度塗り部分の塗膜層の膜厚を２〜５μｍとする工程（以下、「工程（ｂ）」という。）と、前記塗膜層形成後の缶体の開口端部に加工を施す工程（以下、「工程（ｃ）」という。）と、を含むことを特徴とする加工を伴う缶の製造方法である。
【００５３】
加工を伴う缶の一般的な製造工程においては、まずアルミニウム等の金属板材を打ち抜いて絞り加工し、比較的大径で浅いカップを成形する。その後、このカップに再絞り加工及びしごき加工を加えて、一方が開口した有底筒状の缶体を成形する。次に、缶体の外表面に、サイズ塗料による下地塗装を行い、下地の焼き付け・乾燥を行う。その後、インキによる印刷、外面上塗り塗料による外面仕上げ塗装、ボトムリム塗装を施し、塗膜の焼き付け・乾燥を行う。次いで、缶体の内面塗装を行い、塗膜の焼き付けを行う。その後、缶体の開口端部に加工を施し、所望の形状に成形する。例えば、ネジ付缶を製造する場合には、外周にネジ部を備えた口金部を成形するための加工を行う。さらに、洗浄工程を経た後に、内面及び外面の検査が行われて、最終的な製品となる。
以下、本態様の製造方法の各工程について説明する。
【００５４】
工程（ａ）は、一方が開口した有底筒状の缶体を成形する工程である。
本工程においては、アルミニウム等の金属板材から、一方が開口した有底筒状の缶体を成形する。缶体の成形方法は、特に限定されず、缶の製造に一般的に用いられる方法で行えばよい。以下に一例を示すが、缶体成形方法はこれに限定されない。
まず、金属板材から所定の大きさの円形状板を打ち抜き、円形状の金属円板を形成する。次に、金属円板に絞り加工を施し、比較的大径の浅いカップを成形する。さらに、再絞り加工、しごき加工等により、所定の高さの有底筒状体を形成する。当該有底筒状体の筒底をボトム成形により所定形状に成形し、トリミング加工により所定の高さにトリミングして、有底筒状の缶体を成形する。なお、成形された缶体の表面を、内面塗装及び外面塗装に適した状態にするために、缶体表面の洗浄を行ってもよい。缶体の洗浄は、缶体表面に付着した油脂成分、スマット、アルミ粉、汚れ成分等を除去する脱脂処理工程、缶体表面に化成皮膜を形成させる化成処理工程、形成させた化成皮膜を硬化させ、缶体を乾燥させる乾燥処理工程等の各工程を含むことができる。
【００５５】
工程（ｂ）は、前記缶体の表面に、第１の態様の塗料組成物を用いて、１度塗り部分と２度塗り部分とが生じるように塗膜層を形成する工程であって、前記１度塗り部分の塗膜層の膜厚を２〜５μｍとする工程である。
本工程においては、成形した有底筒状の缶体の表面に、第１の態様の塗料組成物からなる塗膜層を形成する。第１の態様の塗料組成物からなる塗膜層の形成は、外面仕上げ塗装時に行うことが好ましい。好ましい例では、外面仕上げ塗装時の上塗り外面塗料として、第１の態様の塗料組成物を使用する。
【００５６】
第１の態様の塗料組成物からなる塗膜層の形成方法は、特に限定されず、缶体の塗装に一般的に用いられる方法を使用することができる。例えば、外面仕上げ塗装であれば、ロール塗装を用いることができ、内面塗装であれば、スプレー塗装を用いることができる。このとき、塗り残し部分が生じないように、第１の態様の塗料組成物を１度塗布した部分にオーバーラップさせて、再度当該塗料組成物の塗布を行う。これにより、塗膜層には、１度塗り部分と２度塗り部分とが生じる。
【００５７】
第１の態様の塗料組成物による缶体の塗装後は、通常の方法にて、塗膜の乾燥及び焼き付けを行えばよい。例えば、乾燥及び焼き付けは、ピンオーブン等を用いて行うことができる。ピンオーブンの設定温度としては、１８０〜２８０℃、好ましくは２００〜２６０℃、より好ましくは２２０〜２４０℃を挙げることができる。また、設定時間としては、３０〜２００秒、好ましくは４５〜１２０秒、より好ましくは６０〜９０秒を挙げることができる。乾燥中の、缶体表面温度のピーク値が、１９０〜２３０℃程度となるようにすることが好ましく、当該ピーク温度の持続時間が６０秒以下、例えば２０〜６０秒程度となるようにすることが好ましい。
【００５８】
また、前記のような条件で一次乾燥を行った後、二次乾燥を行うようにしてもよい。二次乾燥の設定温度としては、１６０〜２６０℃、好ましくは１８０〜２４０℃、より好ましくは１９５〜２２５℃を挙げることができる。また設定時間としては、４０〜３００秒、好ましくは５０〜２００秒、より好ましくは６０〜１５０秒を挙げることができる。二次乾燥中の、缶体表面温度のピーク値が、１９０〜２３０℃程度となるようにすることが好ましく、当該ピーク温度の持続期間が６０秒以上、例えば６０〜１００秒程度となるようにすることが好ましい。
第１の態様の塗料組成物を上塗り外面塗料として用いた場合、二次乾燥は、内面塗装の乾燥及び焼き付けと同時に行うようにしてもよい。この場合、二次乾燥には、例えば、インサイドベークオーブン等を使用することができる。
【００５９】
工程（ｂ）において、乾燥及び焼き付け後の、第１の態様の塗料組成物からなる塗膜層の膜厚は、１度塗り部分において２〜５μｍとなるようにする。１度塗り部分の塗膜層の膜厚を２〜５μｍとすることにより、１度塗り部分と２度塗り部分との段差を小さく（例えば、３μｍ未満）抑えることができる。なお、塗膜層の膜厚は、缶体に塗布する塗料の量により調整することができる。例えば、ロール塗装の場合であれば、グラビアロールの彫刻の深さを調整することにより、缶体に対する塗料の塗布量を制御することができる。
【００６０】
工程（ｃ）は、塗膜層形成後の缶体の開口端部に加工を施す工程である。
本工程においては、塗膜層が形成された後の缶体に対して、開口端部に加工を施す。加工は、缶体の開口端部を所定形状とするために行われ、加工方法は特に限定されない。例えば、加工は、ダイネック加工、スピンフローネック加工、ネック加工、スカート加工、ネジ加工、カール／スロットル加工等を含むことができる。一例として、ネジ付缶を製造する場合には、缶体の開口端部に、外周にネジ部を備えた口金部を形成するための加工を行う。口金部の成形加工の方法は、特に限定されないが、ネック加工、スカート加工、ネジ加工、カール／スロットル加工等を含むことができる。これらの加工方法は、ネジ付缶の製造において、一般的に用いられる方法を用いればよい。
【００６１】
工程（ｃ）の後は、必要に応じて、缶体の洗浄が行われる。洗浄の方法は、特に限定されないが、例えば、缶体をバスケット等に入れ、３５〜１００℃程度の温水をシャワー等により缶体にかけて洗浄した後、３５〜１８０℃程度で乾燥する方法等を例示することができる。
【００６２】
洗浄工程後は、通常、缶体の内面及び外面の検査が行われる。検査工程において、異物、汚れ、キズ、印刷不良等が検出され、不良と判定されたものは排除される。従来の加工を伴う缶の製造方法では、この検査工程において、１度塗り部分と２度塗り部分との段差が大きいために、不良と判定される確率が高かった。しかしながら、本態様の製造方法では、１度塗り部分と２度塗り部分との段差を小さく抑えることができるため、検査工程において不良と判定される確率が低くなる。
【００６３】
本態様の製造方法によれば、塗り残しがないように、オーバーラップさせて塗装した場合であっても、１度塗り部分と２度塗り部分との段差を小さく（例えば、３μｍ未満）抑えることができるため、検査工程において不良と判定される確率が低くなる。また、塗装後の加工工程において、１度塗り部分と２度塗り部分との段差にしわが生じにくい。そのため、本態様の製造方法は、塗装後の加工により塗膜に生じる負荷が高い、ネジ付缶の製造に適している。
【００６４】
［加工を伴う缶］
本発明の第３の態様は、第１の態様の塗料組成物からなる塗膜層を有し、前記塗膜層は、１度塗り部分と２度塗り部分とを含み、前記１度塗り部分の塗膜層の膜厚が、２〜５μｍであることを特徴とする、加工を伴う缶である。
【００６５】
本態様の缶は、第１の塗料組成物からなる塗膜層を有するが、該塗膜層は、好ましくは、缶体の円筒部外表面におけるインキ層の外層の、上塗り外面塗膜層として存在する。前記塗膜層は、１度塗り部分と２度塗り部分とを含み、１度塗り部分の塗膜層の膜厚は、２〜５μｍである。本態様の缶は、このような構成を有することにより、１度塗り部分と２度塗り部分との段差が小さくなっており、検査工程において、不良と判定される確率が低い。本態様の缶において、１度塗り部分と２度塗り部分との段差は、好ましくは３μｍ未満である。
【００６６】
なお、本態様の缶の缶本体は、アルミニウムやアルミニウム合金等の金属で構成されている。アルミニウム合金としては、例えば、Ｓｉ：０．１〜０．５質量％、Ｆｅ：０．３〜０．７質量％、Ｃｕ：０．０５〜０．５質量％、Ｍｎ：０．５〜１．５質量％、Ｍｇ：０．４〜２．０質量％、Ｃｒ：０〜０．１質量％、Ｚｎ：０〜０．５質量％、Ｔｉ：０〜０．１５質量％を含有し残部が不可避的不純物を含むアルミニウムからなるアルミニウム合金等を挙げることができるが、これに限定されるものではない。
【００６７】
本態様の缶は、加工を伴う缶であり、缶体円筒部の少なくとも一方の端部に、塗装工程後の加工によって成形された構造を有する。そのような構造としては、例えば、フランジ部や、外周にネジ部を備えた口金部等を挙げることができる。本態様の缶は、外周にネジ部を備えた口金部を有する、ネジ付缶であることが好ましい。
【００６８】
本態様の缶は、上記第２の態様の加工を伴う缶の製造方法により、製造することができる。
【００６９】
本態様の缶によれば、１度塗り部分と２度塗り部分との段差が小さいため、検査工程において不良と判定される確率が低い。
【実施例】
【００７０】
以下、実施例により本発明を説明するが、本発明は以下の実施例に限定されるものではない。
【００７１】
＜試験例１＞
［塗料組成物の調製］
塗料組成物の樹脂成分として、ポリエステル樹脂、アミノ樹脂、及びエポキシ樹脂を用いた。なお、ポリエステル樹脂は、多価カルボン酸として、テレフタル酸及び２，６−ナフタレンジカルボン酸、多価アルコールとして、エチレングリコール及びプロピレングリコールを組合せたものを使用した。また、アミノ樹脂はメランシリーズ（日立化成株式会社製）を使用し、エポキシ樹脂はｊＥＲ（登録商標）  グレード１００１（三菱化学株式会社製）を使用した。
また、レベリング剤として、側鎖にポリエーテル基を有するポリエーテル変性シリコーン（東レ・ダウコーニング株式会社製）を使用した。
上記ポリエステル樹脂、アミノ樹脂、エポキシ樹脂、及び変性シリコーンを、溶剤に溶解して混合し、塗料組成物を調製した。ポリエステル樹脂、アミノ樹脂、及びエポキシ樹脂は、樹脂全体の合計質量を１００質量％としたとき、それぞれ６７質量％、２８質量％、及び５質量％となるように配合した。なお、塗料組成物中の樹脂成分全体の合計量は、塗料組成物（１００質量％）に対して、４０〜６０質量％となるようにした。
また、変性シリコーンは、樹脂成分全体の合計量１００質量部に対して、０〜０．８３質量部となるように、塗料組成物に添加した。
溶剤には、ブチルカルビトール（１．０質量％）、ブチルセロソルブ（４５．７質量％）、ソルベッソ１００（４５．１質量％）、ソルベッソ１５０（５．３質量％）、及びノルマルブタノール（２．９質量％）の混合溶媒を使用した。なお、前記括弧内は、溶剤全体を１００質量％としたときの各溶媒の質量％を示す。
また、添加剤として、ラノリン（０．１質量部）、ポリエチレン（０．６質量部）、フッ素（０．１質量部）、マイクロクリスタリン（０．２質量部）、シリコーン（０．０５質量部）を添加した。なお、前記括弧内は、樹脂成分全体の合計質量（１００質量部）に対する各添加剤の質量部を示す。
【００７２】
［塗膜の形成］
上記のように調製した塗料組成物を、アルミニウム合金板に塗布し、乾燥後、焼き付けを行った。なお、ネジ成形加工及び開栓性の評価用として、アルミ合金板から成形されたネジ付缶用缶体の外面にも塗膜を形成した。塗装は、ロール塗装にて行い、１度塗り部分と２度塗り部分とが生じるように塗装した。塗装後、ピンチェーン(アルミ缶塗装印刷オーブン)を用いて乾燥及び焼き付けを行った。乾燥及び焼き付けの温度条件は、２３０℃に設定した。なお、乾燥及び焼き付け後の塗膜層の膜厚は、２〜１５μｍとなるように調製した。
【００７３】
［塗膜の評価］
１度塗り部分と２度塗り部分の膜厚を測定し、１度塗り部分と２度塗り部分との膜厚差が３μｍ未満のものを「○」とし、膜厚差が３μｍ以上のものを「×」とした。膜厚差が３μｍ以上を「×」としたのは、検査工程において不良と判定される確率が高くなるからである。なお、１度塗り部分と２度塗り部分の膜厚は、電子マイクロメーター（ミリマール１２４０、マール・ジャパン株式会社製）により測定した。
また、塗膜の印字性能を評価するため、インクジェットプリンタ（株式会社日立産機製）を用いて、ボトルネジ部に印字した後、ティッシュペーパーでの拭取り試験を行った。ティッシュペーパーによる拭取りでインクが拭取られたものについては、「△」とした。なお、塗膜の印字性能の評価は、内容物充填後に、ボトルネジ部に消費期限等を印字する場合があるために行った。
評価結果を表１に示した。
【００７４】
【表１】
2018070749.tif 000005
【００７５】
表１に示すとおり、変性シリコーンの含有量が、樹脂成分量１００質量部に対して、０．０８〜０．４２質量部であり、かつ１度塗り部分の膜厚が２〜５μｍである場合は、１度塗り部分と２度塗り部分との膜厚差が３μｍ未満となり、かつ印刷性能も良好であった。
一方、変性シリコーンの含有量が、樹脂成分量１００質量部に対して、０．０８質量部未満である場合には、１度塗り部分と２度塗り部分との膜厚差が３μｍ以上となった。一度塗り部分の膜厚が６μｍ以上である場合も、１度塗り部分と２度塗り部分との膜厚が３μｍ以上となった。
また、変性シリコーンの含有量が、樹脂成分量１００質量部に対して、０．５０質量部以上であると、インクジェットプリンタによるインクをはじき易くなった。
【００７６】
以上の結果より、１度塗り部分と２度塗り部分との段差を３μｍ未満とし、かつ印刷性能の良好な塗膜を形成するためには、塗料組成物における変性シリコーンの含有量を、樹脂成分量１００質量部に対して、０．０８〜０．４２質量部とし、かつ１度塗り部分の膜厚を２〜５μｍとすればよいことが確認された。
【００７７】
＜試験例２＞
変性シリコーンとして、側鎖にカルビノール基を有するカルビノール変性シリコーン、又は側鎖にアルキル基を有するアルキル変性シリコーンを用いて、試験例１と同様に塗料組成物を調製した。
試験例１と同様に、塗膜を形成したところ、１度塗り部分と２度塗り部分との膜厚差が小さい塗膜を形成することができた。